(57)【要約】  【課題】熱源不足を生じることなく、ヒュームの発生に起因するダストを効率良く低減することのできる転炉精錬方法を提供する。  【解決手段】上底吹き機能を有する転炉を用いた脱炭吹錬において、鉄浴面に上吹き酸素とともにＣａＣＯ3含有率が２０％以下の生石灰粉を吹き付けることにより、または、ＭｇＯもしくは／およびＭｇＣＯ3粉を吹き付けることにより、ダスト発生量を低減する転炉精錬方法である。前記生石灰粉の上吹き速度(kg/min）と上吹き酸素流量(kg/min）との比の値を０．１５〜１．１とし、生石灰粉として、１μｍ未満の比率が４０％以下且つ５００μｍ超の比率が２０％以下の粒径分布を有するものを用い、また、火点面積と鋼浴表面積との比の値を０．５×１０-3〜１．５×１０-3とすることが好ましい。【選択図】図１
2006342370.tif 000002
【特許請求の範囲】
【請求項１】
上底吹き機能を有する転炉を用いた脱炭吹錬において、鉄浴面に上吹き酸素ガスとともにＣａＣＯ3含有率が２０質量％以下の生石灰粉を吹き付けることによりダスト発生量を低減することを特徴とする転炉精錬方法。
【請求項２】
前記生石灰粉の吹き付け速度（ｋｇ／ｍｉｎ）と酸素ガス吹き付け速度（ｋｇ／ｍｉｎ）との比の値を０．１５〜１．１とすることを特徴とする請求項１に記載の転炉精錬方法。
【請求項３】
前記生石灰粉の粒径分布が、粒径が１μｍ未満の比率が４０質量％以下であり、且つ、粒径が５００μｍを超える比率が２０質量％以下であることを特徴とする請求項１または２に記載の転炉精錬方法。
【請求項４】
下記の（１）〜（３）式により求められる火点面積Ａと鉄浴表面積Ｓとの比、（Ａ／Ｓ）の値を０．５×１０-3以上１．５×１０-3以下とすることを特徴とする請求項１〜３のいずれかに記載の転炉精錬方法。
Ａ＝π×｛（Ｒ−ｒ）／２｝2        ・・・・（１）
ここで、
Ｒ＝Ｈ×ｔａｎ（α＋１０）      ・・・・（２）
ｒ＝Ｈ×ｔａｎ（α−１０）      ・・・・（３）
ただし、Ａは火点面積（ｍ2）、Ｈはランス高さ（ｍ）、そしてαはノズル傾斜角（度）をそれぞれ表す。
【請求項５】
上底吹き機能を有する転炉を用いた脱炭吹錬において、鉄浴面に上吹き酸素ガスとともにＭｇＯまたは／およびＭｇＣＯ3粉を吹き付けることによりダスト発生量を低減することを特徴とする転炉精錬方法。
【発明の詳細な説明】
【技術分野】
【０００１】
本発明は、転炉での脱炭吹錬時に発生するダストを、熱源不足を伴うことなく効率良く低減する転炉の精錬方法に関する。
【背景技術】
【０００２】
転炉における脱炭吹錬時には上吹き酸素によって多量のダストが発生する。そのダストの発生機構としては、（ａ）バブルバーストに起因する機構および（ｂ）ヒュ−ムの発生に起因する機構があり、ダストの発生量に占めるそれぞれの割合は、吹錬前半では（ａ）のバブルバーストに起因する割合が高く、また、吹錬後半では（ｂ）のヒュームの発生に起因する割合が高くなるとされている（例えば、非特許文献１）。
【０００３】
上記（ａ）のバブルバーストに起因して発生するダストは、上吹き酸素が溶銑浴面へ衝突する際に発生する多量のスピッティング（溶鉄飛沫の噴出）粒子中の炭素が雰囲気中の酸素ガスや炭酸ガスと反応して、さらに微細な溶鉄または酸化鉄の飛沫となり、転炉排気ガスの吸引時にダストとして回収されるものである。また、上記（ｂ）のヒュームに起因するダストは、上吹き酸素が溶鉄浴面に衝突することにより形成される火点と称する２０００℃以上の高温場から発生するヒューム、すなわち鉄の蒸気が転炉排気ガスの吸引時にダストとして回収されるものである。
【０００４】
バブルバーストに起因するダストの低減を図る方法の一例が特許文献１に開示されている。同文献には、上吹ランスに同心状に設置した複数個の環状ガス噴出ノズルの軸心面が互いになす角度、径、および配置を適正化することにより、ランスから噴出するガスジェットを円周方向および半径方向に平滑化する吹錬用上吹きランスが開示されている。このランスを使用することにより転炉内の溶鉄から発生するスプラッシュを低減し、スピッティングを含むスプラッシュがバブルバーストして発生するダストを低減できるとしている。
【０００５】
また、ヒュームに起因するダストの低減を図る方法の一例が特許文献２に開示されている。同文献では、溶鋼中の炭素濃度が１％以下となる吹錬末期に上吹き酸素に水を添加してスプレー状として鋼浴に吹き付けることによってダストロスを低減できるとしている。
【０００６】
さらに、特許文献３には、転炉吹錬用上吹きランスから、気体酸素と液体酸素とを予め混合させておいた混合物を溶鋼表面に吹き付ける上底吹き転炉吹錬方法が開示されており、火点を冷却することにより、ヒュームに起因するダストロスを低減できるとしている。
【０００７】
そして、非特許文献２には、火点を冷却することによりヒュームに起因するダストを低減する方法として、上吹きランスから酸素ガスとともにＣＯ2ガスを吹き付ける方法が記載されている。同文献では、外孔よりＯ2ガスを吹込み、内孔より火点にＣＯ2ガスを吹き込むことにより、ヒュームに起因するダストロスを低減できたとされている。
【０００８】
以上のとおり、ヒュームの発生に起因するダストの低減方法として、火点の冷却が有効であることは公知である。しかしながら、前記特許文献２にされた方法では、吹錬末期に発生するヒュームに起因するダストしか低減できず、吹錬中期にも相当量発生しているヒュームに起因するダストを低減することはできない。また、高温の炉内に水を吹き付ける方法は、水蒸気爆発を起こす危険性があり、好ましくない。
【０００９】
特許文献３に開示された方法では、高温の炉内に液体酸素を供給するための大掛りな設備が必要となるため、設備費が高くなる。さらに、液体酸素が高温の炉内に添加される際に、急激に蒸発および体積膨張して爆発的なスロッピング（炉内スラグが炉内ガスによって炉外へ噴出）などを発生するおそれもある。
【００１０】
非特許文献２に開示された、火点にＣＯ2ガスを吹き付ける方法では、Ｏ2ガスとＣＯ2ガスを別々のノズルから噴出させ、噴出後にそれぞれのガスジェットを混合させる方式を採用している。そのため、Ｏ2ガスとＣＯ2ガスが完全には混合しきれず、したがって、ＣＯ2ガスの一部は火点まで到達しないことから、ＣＯ2ガスによる火点冷却の効果が充分には得られないおそれがある。
【００１１】
上述のとおり、火点の冷却は、火点で発生するヒュームに起因するダストの低減に有効であるが、この方法には、上記とは別に根本的な問題がある。すなわち、通常の吹錬においては添加しない火点冷却剤を添加することにより、熱源不足を招き、転炉吹錬において冷材となるスクラップの配合量を低減せざるを得なくなり、したがって、増産が困難になるという問題である。
【００１２】
【特許文献１】特開平９−２５６０２２号公報（特許請求の範囲および段落［００２５］）
【特許文献２】特開平４−３３３５０８号公報（特許請求の範囲、段落［０００４］および［００１１］）
【特許文献３】特開平８−１９９２２０号公報（特許請求の範囲、段落［００１４］および［００４７］）
【特許文献４】特開昭５８−１９４２３号公報（特許請求の範囲および２頁右上欄１２行〜左下欄３行）
【特許文献５】特開昭５６−９３１１号公報（特許請求の範囲および２頁右上欄８〜１６行）
【特許文献６】特開昭５８−１９３３０９号公報（特許請求の範囲、２頁左上欄５〜１１行および４頁左上欄１〜１２行）
【特許文献７】特開昭５８−２０７３１４号公報（特許請求の範囲および２頁左下欄７〜１８行）
【非特許文献１】平居正純、辻野良二、大野剛正、石渡信之、井下 力：鉄と鋼、７４（１９８８）、ｐ１９５４〜１９６１
【非特許文献２】興梠昌平、松尾 亨、増田誠一：鉄と鋼、７１（１９８５）、Ｓ９８６
【発明の開示】
【発明が解決しようとする課題】
【００１３】
前記のとおり、転炉吹錬における従来のダスト低減方法には下記の問題が残されている。すなわち、（ａ）水、液体酸素、ＣＯ2ガスなどの吹き付けによる火点冷却により、ヒューム発生に起因するダスト低減は可能であるものの、吹錬中期でのダスト低減が困難であり、また、水蒸気爆発や爆発的スロッピングのおそれも存在し、さらに、ＣＯ2ガスが火点まで完全に到達しないことに起因して冷却が不完全となる場合がある。（ｂ）吹錬のための熱源不足から、スクラップの配合量を低減せざるを得なくなり、増産が困難となる。
【００１４】
本発明は、上記の問題に鑑みてなされたものであり、その課題は、転炉吹錬において、極力、熱源不足を生じさせずに、ヒュームの発生に起因するダストを効率良く低減することのできる転炉精錬方法を提供することにある。
【課題を解決するための手段】
【００１５】
本発明者らは、上述の課題を解決するために、従来の問題点を踏まえて、ダストを効率良く低減できる転炉精錬方法の研究開発を進め、下記の（ａ）〜（ｄ）の知見を得て、本発明を完成させた。
【００１６】
（ａ）転炉吹錬における熱源不足を生じさせずに、ヒュームの発生に起因するダストを低減するためには、ＣａＯ含有物として、ＣａＣＯ3含有率が２０質量％以下の生石灰粉を、またはＭｇＯ含有物として、ＭｇＯまたは／およびＭｇＣＯ3粉を、それぞれ上吹き酸素とともに溶鉄浴面に吹き付けることが有効である。
【００１７】
（ｂ）上記（ａ）の生石灰粉の吹き付けに際しては、生石灰粉の吹き付け速度（ｋｇ／ｍｉｎ／ｔ）と酸素ガスの吹き付け速度（ｋｇ／ｍｉｎ／ｔ）との比の値を０．１５〜１．１の範囲にすると、火点表層部に形成されるＦｅＯ−ＣａＯ系溶融スラグの流動性が、溶鉄が剥き出しにならない範囲に保たれ、溶鉄から発生するダストの低減効果が大きくなるので好ましい。
【００１８】
（ｃ）上記（ａ）の生石灰粉中の粒径１μｍ未満の比率は、生石灰粉が集塵機に吸引されずに火点に到達するようにするために４０質量％以下とすることが好ましく、また、粒径が５００μｍを超える比率は、スラグ中のＣａＯの滓化を促進させる上で、２０質量％以下とすることが好ましい。
【００１９】
（ｄ）上吹き酸素ガスジェットによる火点面積Ａと溶鋼浴表面積Ｓとの比、（Ａ／Ｓ）の値は０．５×１０-3以上１．５×１０-3以下とするのが好ましい。同値が０．５×１０-3未満では、スピッティング量が増加して地金付着量が増大するとともに、バブルバーストに起因するダスト量の増加によりダストの低減効率が低下する。また、同値が１．５×１０-3を超えて大きくなると、生石灰粉が火点全体を被覆できなくなり、ヒューム発生量の増大によりダスト低減効率が低下する。
【００２０】
本発明は、上記の知見に基づいて完成されたものであり、その要旨は、下記の（１）〜（５）に示される転炉精錬方法にある。
【００２１】
（１）上底吹き機能を有する転炉を用いた脱炭吹錬において、鉄浴面に上吹き酸素ガスとともにＣａＣＯ3含有率が２０質量％以下の生石灰粉を吹き付けることによりダスト発生量を低減することを特徴とする転炉精錬方法。
【００２２】
（２）前記生石灰粉の吹き付け速度（ｋｇ／ｍｉｎ）と酸素ガス吹き付け速度（ｋｇ／ｍｉｎ）との比の値を０．１５〜１．１とすることを特徴とする前記（１）に記載の転炉精錬方法。
【００２３】
（３）前記生石灰粉の粒径分布が、粒径が１μｍ未満の比率が４０質量％以下であり、且つ、粒径が５００μｍを超える比率が２０質量％以下であることを特徴とする前記（１）または（２）に記載の転炉精錬方法。
【００２４】
（４）下記の（１）〜（３）式により求められる火点面積Ａと鉄浴表面積Ｓとの比、（Ａ／Ｓ）の値を０．５×１０-3〜１．５×１０-3とすることを特徴とする前記（１）〜（３）のいずれかに記載の転炉精錬方法。
【００２５】
Ａ＝π×｛（Ｒ−ｒ）／２｝2        ・・・・（１）
ここで、
Ｒ＝Ｈ×ｔａｎ（α＋１０）      ・・・・（２）
ｒ＝Ｈ×ｔａｎ（α−１０）      ・・・・（３）
ただし、Ａは火点面積（ｍ2）、Ｈはランス高さ（ｍ）、そしてαはノズル傾斜角（度）をそれぞれ表す。
【００２６】
（５）上底吹き機能を有する転炉を用いた脱炭吹錬において、鉄浴面に上吹き酸素ガスとともにＭｇＯまたは／およびＭｇＣＯ3粉を吹き付けることによりダスト発生量を低減することを特徴とする転炉精錬方法。
【００２７】
以下の説明において、特に断らない限り、「％」は「質量％」を意味する。
【発明の効果】
【００２８】
本発明によれば、上底吹き機能を有する転炉を用いた脱炭吹錬において、鉄浴面に上吹き酸素ガスとともにＣａＣＯ3含有率が２０％以下の生石灰粉を吹き付けることにより、または、ＭｇＯもしくは／およびＭｇＣＯ3粉を吹き付けることにより、熱源不足を生じさせることなく、転炉精錬におけるダストの発生量を大幅に低減できる。したがって、本発明の方法は、ダストロスを低減し、且つ、スクラップの多配合による増産をも可能とする転炉精錬方法として、製鋼分野に大きく貢献できる。
【発明を実施するための最良の形態】
【００２９】
本発明の方法は、前記のとおり、上底吹き機能を有する転炉を用いた脱炭吹錬において、上吹き酸素ガスとともにＣａＣＯ3含有率が２０％以下の生石灰粉を吹き付けることにより、または、ＭｇＯもしくは／およびＭｇＣＯ3粉を吹き付けることにより、熱源不足を生じさせることなく、ダスト発生量を低減できる転炉精錬方法である。以下に本発明の方法について、さらに詳細に説明する。
【００３０】
（１）発明の基礎となる技術的思想
転炉吹錬では、塊フラックスとしてＣａＯ含有物質やＭｇＯ含有物質が用いられる。そこで、ＣａＯ含有物質やＭｇＯ含有物質を粉体として、酸素ガスとともに上吹きにより火点に吹き付ける方法を想到した。但し、上吹き転炉吹錬において、上吹き酸素とともにＣａＯ含有粉体を溶銑に吹き付ける方法は、ＬＤ−ＡＣ法として広く知られており、これを上底吹き転炉に適用した例としては、特許文献４、特許文献５、特許文献６、特許文献７に開示された方法などが公知である。
【００３１】
しかしながら、特許文献４〜７に開示された方法のほとんどが、脱燐効率の向上を目的としたものであり、特許文献６に開示された方法を除いて、いずれもヒュームの発生に起因するダストを低減するための適正操業条件については何ら言及されていない。その特許文献６では、ＣａＣＯ3粉を上吹きしてヒュームダストを低減する旨が記載されているが、ＣａＯの使用分を冷却能の高いＣａＣＯ3により置換すると、通常は、転炉吹錬時において熱源不足を生じる。
【００３２】
そこで、転炉吹錬において、極力熱源不足を生じさせないために、通常、吹錬で塊フラックスとして添加されている物質とほぼ同様な成分組成を有する物質を用いることにした。すなわち、ＣａＯ含有物質の場合には、ＣａＣＯ3含有率が２０％以下の生石灰粉、つまり、転炉吹錬において通常使用されている塊状生石灰と同程度の焼成度の生石灰粉を、また、ＭｇＯ含有物質の場合には、ＭｇＯまたはＭｇＣＯ3粉（但し、ＭｇＣＯ3は、ドロマイト（ＣａＭｇ（ＣＯ3）2）として、通常、吹錬で添加されるＭｇＣＯ3量以下）を、それぞれ使用する。
【００３３】
また、Ｏ2ガスと上記粉体を上吹きランスの同一ノズルから噴出させることにより、粉体を高い効率で火点に吹き付けることが可能となり、その結果、ダストの低減効率も高めることができる。
【００３４】
当初、上述の粉体を単に上吹きして火点を冷却するだけでは、ヒュームに起因するダストを大幅に低減させるのは難しいとの懸念もあり、例えば、冷却能の高いＣａＣＯ3粉を上吹きする場合よりも、ヒュームに起因するダストをさらに低減するのは困難と考えられた。しかし、ＣａＣＯ3含有率が２０％以下の生石灰粉を後述する所定の条件で上吹きしたところ、その生石灰粉と同質量の石灰石粉（ＣａＣＯ3粉）を上吹きした場合と同程度にまで、ヒュームに起因するダスト量を低減することができた。
【００３５】
さらに詳細に検討した結果、溶鋼１ｔ当たりの生石灰粉の吹き付け速度（ｋｇ／ｍｉｎ／ｔ）と同酸素ガス吹付け速度（ｋｇ／ｍｉｎ／ｔ）との比（以下、「ＣａＯ／Ｏ」とも略記する）の値をある範囲内に調整した場合に、ヒュームの発生に起因するダスト量を大幅に低減できることが判明した。
【００３６】
上記の検討結果から、ヒュームに起因するダスト発生量の低減は、下記の機構によると推察された。
【００３７】
１）Ｏ2ガスのみを上吹きする場合は、火点表層部にはＦｅＯ溶融スラグ層が生成されるが、このスラグは低融点であることから流動性が極めて高く、また、ＦｅＯ活量が高いので、下記（４）式により示されるとおり、溶鋼中の炭素と容易に反応し、ＦｅＯは火点において高い割合で還元される。
【００３８】
ＦｅＯ（Ｌ）＋［Ｃ］＝［Ｆｅ］＋ＣＯ（ｇ）    ・・・・（４）
ここで、ＦｅＯ（Ｌ）は溶融ＦｅＯスラグ、［Ｃ］は溶鉄中のＣ、そして［Ｆｅ］は溶鉄を表す。
【００３９】
２）上記（４）式で示される反応が起きると、火点表層部にて生成したＦｅＯ溶融スラグ層が還元反応により生成したＣＯガスによって分断され、火点表層部において溶鋼が剥き出しとなって、気相と直接接触する頻度が高くなり、剥き出しになった溶鋼からヒュームダストが多量に発生する。
【００４０】
３）これに対し、好ましいＣａＯ／Ｏの値の条件下で生石灰粉を火点に吹き付けると、火点表層部にＦｅＯ−ＣａＯ系溶融スラグ層が形成され、そのスラグ層は上記ＦｅＯスラグ層よりも流動性がやや低下し、スラグ層厚みが増加し、しかもＦｅＯ活量が低い。
【００４１】
４）したがって、ＦｅＯ−ＣａＯ系スラグ中のＦｅＯが火点において溶鋼中［Ｃ］によって還元される割合は低下し、また、スラグ層の厚みも増加しているため、上記２）のように火点において溶鋼が剥き出しになる頻度は著しく低下する。
【００４２】
５）上記４）のように溶鋼が剥き出しになる頻度が低下する結果、火点において剥き出しになった溶鋼からのヒュームの発生に起因するダストの発生量は大幅に低下する。
【００４３】
６）これに対して、ＣａＣＯ3の粉を上吹きした場合においても、火点においてＦｅＯ−ＣａＯ系スラグが形成されるが、その後に火点に上吹きされるＣａＣＯ3が下記（５）式にて示される分解反応により爆裂し、火点表層部のＦｅＯ−ＣａＯ系スラグ層を分断する。
【００４４】
ＣａＣＯ3（ｓ）＝ＣａＯ（ｓ）＋ＣＯ2（ｇ）    ・・・・（５）
７）上記６）にて示される反応により火点表層部のＦｅＯ−ＣａＯ系スラグ層が分断される結果、生石灰粉の上吹きの場合に比べて、火点において溶鋼が剥き出しになる頻度が増加する。
【００４５】
８）上記（５）式で示される反応は、大きな吸熱反応であることから、火点の冷却効果は大きいが、これが上記７）によるヒューム発生の増加と相殺して、結果的にはヒュームに起因するダスト量の低減効果は、生石灰粉の上吹き時と同程度までにしかなかった。
【００４６】
９）一方、ＣａＣＯ3の粉を上吹きした場合には、上記８）にて述べた理由により、転炉吹錬時において熱源不足を生じる。
【００４７】
１０）以上に述べた結果から、適正なＣａＣＯ3含有率を有する生石灰粉を、好ましい範囲のＣａＯ／Ｏの値のもとで酸素ガスとともに火点に吹き付けた場合に、火点表層部に形成されるＦｅＯ−ＣａＯ系溶融スラグの流動性は、溶鋼が剥き出しにならない好ましい範囲に保たれ、これが火点からのヒュームに起因するダストの発生を効果的に抑制する。
【００４８】
上記のダスト低減機構によれば、生石灰粉の上吹き条件に適正範囲および好ましい範囲が存在する理由が理解できる。
【００４９】
すなわち、火点表層部に生成させたＦｅＯ−ＣａＯ系は適度な流動性（すなわち、適度な融点）を有することが好ましい。スラグ中のＣａＯ含有率が低く、その流動性が高すぎるとスラグ厚さが薄くなり、しかも、ＦｅＯが溶鋼中［Ｃ］と容易に反応して火点において溶鋼が剥き出しになる頻度が高くなり、ヒュームダストの発生量が増加する。
【００５０】
逆に、スラグ中のＣａＯ含有率が高く、スラグの流動性が低すぎると、激しい攪乱状態にある火点表面をスラグにより完全に被覆することができなくなり、火点において溶鋼が剥き出しになる頻度が高くなる。その結果、ヒュームダスト発生量が増加するのである。
【００５１】
（２）発明の構成要件の限定理由および好ましい範囲
以下に、本発明の構成要件および数値限定の範囲を前記のとおり規定した理由、ならびに好ましい範囲について、試験転炉を用いた下記の試験結果に基づいて説明する。
【００５２】
炉内径１ｍの円筒型の試験転炉に約１３００℃の脱燐銑（［Ｃ］：４．１％、［Ｓｉ］＜０．０５％、［Ｍｎ］：０．２５％、［Ｐ］：０．０２％：ここで、［  ］は溶銑中の成分を表し、以下、同様に表記する。）２トン（ｔ）を装入した後、スクラップ２００ｋｇと生石灰０〜４２ｋｇを添加し、その後、珪石４．４ｋｇ、橄欖岩（ＳｉＯ2：約４２％、ＭｇＯ：約４２％）１７ｋｇを上置添加した。その後、上吹ランス（(1)ノズル内径１３ｍｍ、単孔、ストレート形状のノズル、または(2)ノズル内径６．６ｍｍ、４孔、ノズル傾斜角１５度、ストレート形状のいずれかを使用）からＯ2ガスと生石灰（転炉吹錬で通常使用される塊生石灰と同程度の焼成度のＣａＣＯ3含有率が２０％以下の生石灰粉）０〜４２ｋｇを溶銑に吹き付けた。
【００５３】
上吹きＯ2ガス流量は５．２Ｎｍ3／ｍｉｎで一定とし、ランス高さを変更することにより、Ａ（火点面積）／Ｓ（鋼浴表面積）の値を適宜変更し、また、ＣａＯ粉の上吹き速度（ｋｇ／ｍｉｎ）、ＣａＯ粉の上吹き開始時期、および最大粒径２ｍｍのＣａＯ粉の粒径分布（１μｍ未満の比率および５００μｍ超の比率）を適宜変更した。各試験の吹錬時間は約２１分であった。底吹きノズルからはＡｒガスを０．５Ｎｍ3／ｍｉｎの流量で溶鋼中へ吹き込んだ。排気ガス集塵機に設置したサンプラーにより、全吹錬期間中のダストを採取した。
【００５４】
試験結果を表１に示した。以下、表１の結果に基づいて、数値限定の理由などを説明する。
【００５５】
【表１】
2006342370.tif 000003
【００５６】
（２）−１  生石灰粉の吹付け速度（ｋｇ／ｍｉｎ／ｔ）とＯ2ガスの吹付け速度（ｋｇ／ｍｉｎ／ｔ）との比：ＣａＯ／Ｏ
前記表１の結果に基づいて、生石灰粉吹き付け速度と酸素吹き付け速度との比（ＣａＯ／Ｏ）の値とダスト発生量指数（ＤＩ）との関係を整理し、図１に示した。
【００５７】
表１および図１の結果によれば、ＣａＯ／Ｏの値が０．１５〜１．１の範囲にある場合にダスト発生指数は０．８以下となり、好ましいことがわかる。その理由は、下記のとおりである。
【００５８】
すなわち、ＣａＯ／Ｏの値が０．１５未満では、生石灰粉の吹き付けによって火点表層部に形成されるＦｅＯ−ＣａＯ系溶融スラグ層中のＣａＯ含有率が低く、スラグの流動性が高まった。そのため、火点において前述の（４）式で示される脱炭反応が生じた際に、火点表層部において溶鋼が剥き出しになる頻度が高くなり、その結果、ダストの低減効果が発揮されなかったのである。
【００５９】
一方、ＣａＯ／Ｏの値が１．１を超えて高くなっても、ダストの低減効果は弱まり、ダスト発生量指数ＤＩで０．８以下の目標値を達成できなかった。この理由としては以下のように考えられる。
【００６０】
すなわち、ＣａＯ／Ｏの値が１．１を超えて高くなると、生石灰粉の吹き付けによって火点表層部に形成されるＦｅＯ−ＣａＯ系溶融スラグ層中のＣａＯ含有率が高くなり、スラグの流動性が低下しすぎる。その結果、強い攪乱の起きている火点表面をスラグにより完全に被覆することができなくなり、火点において溶鋼が剥き出しになる頻度が高くなって、ヒュームに起因するダストの発生量が増加した。
【００６１】
さらに、生石灰粉の吹き付け量が多くなってスピッティング量が増加し、多量のスピッティングがバブルバーストしてダスト量が増大したことから、生石灰粉の吹き付けによるヒューム起因ダストの低減効果が相殺されたことも影響している。
【００６２】
なお、ＣａＯ／Ｏの値が１．１を超えて高くなると、吹錬後のスラグ中に未滓化のＣａＯ成分が急増し、転炉スラグを路盤材として再利用する場合に、蒸気エージングに長時間を要するという問題が生じる。
【００６３】
（２）−２  生石灰粉の吹き付け時期
生石灰粉の吹き付け開始時までの時間を全吹錬時間で除して指標化した生石灰粉の吹き付け開始時期とダスト発生量指数（ＤＩ）との関係を図２に示した。生石灰粉吹き付け開始時期は、０．２〜０．３とすることが好ましい。その理由は下記のとおりである。
【００６４】
吹錬開始から０．２の時期までにＣａＯ粉を吹き付けても、ダスト低減効果はほとんど享受できなかった。この期間は、全ダスト発生量に占めるバブルバースト起因のダストの発生比率が高いため、生石灰粉の吹きつけによる火点冷却に基づくヒューム起因のダスト低減効果がほとんど発揮されなかったためである。むしろ、生石灰粉の吹き付けによって配管やランスノズルが磨耗するため、ダスト低減効果を享受できないこの期間には、生石灰粉を吹き付けない方が設備寿命を向上させる観点から好ましい。
【００６５】
一方、生石灰粉の吹き付け開始時期を０．３よりも遅らせた場合には、生石灰粉の吹き付け開始までの期間に発生するヒューム起因のダストを全く抑制することができなくなったため、ダスト低減効果が悪化する結果となった。
【００６６】
（２）−３  生石灰粉の粒径分布
図３は、生石灰粉の粒径分布とダスト発生量との関係を示す図である。生石灰粉の粒径分布は、粒径１μｍ未満の比率が４０％以下、且つ、粒径５００μｍを超える比率が２０％以下の場合に、ダスト発生量指数が０．８以下となるので好ましい。その理由は、下記に示すとおりである。
【００６７】
粒径１μｍ未満の比率が４０％を超えて多くなると、生石灰粉が火点に到達する以前に集塵機に吸引されて生石灰粉の飛散ロス量が増大し、その結果、ダスト量の低減効果が減殺された。
【００６８】
一方、粒径５００μｍ超えの比率が２０％を超えて高い場合に、ダスト低減効率が低下した理由は以下のように考えられる。すなわち、粒径の大きな生石灰粉が火点において溶融しきれず、火点表層部に形成されるＦｅＯ−ＣａＯ系溶融スラグ層中のＣａＯ含有率が低下したことから、スラグの流動性が高くなり、火点において前述の（４）式で示される脱炭反応が起きた際に、火点表層部において溶鋼が剥き出しになる頻度が高くなり、その結果、ダストの低減効果が発揮されなかったためである。
【００６９】
なお、粒径５００μｍを超える比率が２０％を超えると、スラグ中の未滓化ＣａＯの含有率が増加したことから、上記の機構は妥当と考えられる。
【００７０】
また、生石灰粉の最大粒径は２ｍｍ以下とすることが好ましい。最大粒径が２ｍｍを超えると、ＣａＯ粉を輸送するための配管の磨耗速度が急激に上昇するからである。
【００７１】
（２）−４  上吹き酸素ガスジェットによる火点面積（Ａ）と鋼浴表面積（Ｓ）との比：Ａ／Ｓ
（ａ）火点面積（Ａ）の算出方法
火点面積の算出方法を説明するための図４に基づき、下記の１）〜３）に示す前提のもとに、火点面積を算出する。
【００７２】
１）上吹きしたＯ2ガスジェットはノズル傾斜角αに沿って直進する。
【００７３】
２）Ｏ2ガスジェットの形状は、ノズル中心軸からジェットの広がり半角１０度で広がるコーン形状である。
【００７４】
３）粉体の上吹きにラバールランスを用いた場合にも超音速コア部は考慮せず、Ｏ2ガスジェットはノズル出口から上記広がり半角１０度でコーン形状に広がる。
【００７５】
４）鉄浴表面の形状は水平面形状が維持される。
【００７６】
ランス直下の鉄浴表面の位置Ｐ点から火点までの最短距離ｒを下記（３）式により計算する。但し、α＜１０の場合は、ｒ＜０として計算する。
【００７７】
ｒ＝Ｈ×ｔａｎ（α−１０）      ・・・・（３）
ランス直下の鉄浴表面の位置Ｐ点から火点までの最長距離Ｒを下記（２）式により計算する。
【００７８】
Ｒ＝Ｈ×ｔａｎ（α＋１０）      ・・・・（２）
火点直径ａ（＝Ｒ−ｒ）から、火点面積Ａを下記（１）式により計算する。
【００７９】
Ａ＝π×｛（Ｒ−ｒ）／２｝2        ・・・・（１）
なお、火点は真円形ではないが、火点面積の相対値を表す指標として上記（１）式による計算値を用いた。また、多孔ランスを用いる場合には、各ノズルから噴出されるジェットによって形成される火点の面積の総和をＡとする。
【００８０】
（ｂ）Ａ／Ｓの値の好ましい範囲
図５は、火点面積と溶鉄浴表面積との比（Ａ／Ｓ）の値とダスト発生量指数（ＤＩ）との関係を示す図である。Ａ／Ｓの値が０．５×１０-3〜１．５×１０-3の範囲の場合にダスト発生量指数は０．８以下となることから、Ａ／Ｓの値は上記範囲に調整することが好ましい。その理由は下記のとおりである。
【００８１】
すなわち、Ａ／Ｓの値が０．５×１０-3未満の場合には、上吹きＯ2ジェットの動圧（鋼浴面にＯ2ジェットが衝突する際の圧力）が大きく、スピッティング量が増大してランスや炉口付近への地金付着量が増大するほか、スピッティングに起因するバブルバーストダストが増加することから、ダストの低減効率が悪化する。
【００８２】
一方、Ａ／Ｓの値が１．５×１０-3を超えて高くなると、火点面積のうち、生石灰粉により被覆することのできる面積比率が減少するため、ヒュームに起因するダストの低減効率が低下する。これは、Ｏ2ガスジェットの広がり半角が約１０度であるのに対して、生石灰粉によるジェットの広がり半角が上記の約１０度よりも小さくなることによる。ヒュームに起因するダスト量は、火点面積（Ａ）の絶対値が大きいほど増加するので、火点面積（Ａ）に対する生石灰粉の着地面積の比率（火点における生石灰粉の分布面積比率）が同一であっても、火点面積（Ａ）の絶対値が増加すると、生石灰粉により被覆できない火点部分の面積が増加し、したがって、ヒュームに起因するダストの低減効率が低下する。
【００８３】
（２）−５  他の吹き付け用粉体
上吹き酸素とともに吹き付ける粉体としては、上述の生石灰粉の他に、ＭｇＯ粉および／またはＭｇＣＯ3粉を用いることができる。これらの粉体吹き付けによるヒューム起因ダストの低減効果については、実施例にて後述する。
【実施例】
【００８４】
本発明の転炉精錬方法の効果を確認するため、下記に示す吹錬試験を行い、その結果を評価した。
【００８５】
（比較例１）
試験転炉（炉内径１ｍの円筒型炉）に約１３００℃の脱燐銑（［Ｃ］：４．１％、［Ｓｉ］＜０．０５％、［Ｍｎ］：０．２５％、［Ｐ］：０．０２％）２ｔを装入した後、スクラップ２００ｋｇ、生石灰４２ｋｇ、珪石４．４ｋｇおよび橄欖岩(ＳｉＯ2：約４２％、ＭｇＯ：約４２％)１７ｋｇを上置添加した。その後、Ｏ2ガスを上吹きランス（ノズル内径１３ｍｍ、単孔、ストレート形状のノズル）から溶銑に吹き付けた。上吹きＯ2ガス流量は５．２Ｎｍ3／ｍｉｎ、ランス高さは０．９ｍでそれぞれ一定とし、約２１分間吹錬した。
【００８６】
この試験における火点面積（Ａ）／鋼浴表面積（Ｓ）の値は、１．０×１０-3である。底吹きノズルからはＡｒガスを０．５Ｎｍ3／ｍｉｎの流量で溶鋼中に吹き込んだ。排気ガス集塵機に設置したサンプラーにより、全吹錬期間のダストを採取した。終点［Ｃ］含有率は約０．０４％、終点温度は１６７５℃であった。この試験において採取したダスト量を１として基準化し、各試験におけるダスト発生量をダスト発生量指数ＤＩにより表示した。
【００８７】
（比較例２）
試験転炉（炉内径１ｍの円筒型炉）に約１３００℃の脱燐銑（［Ｃ］：４．１％、［Ｓｉ］＜０．０５％、［Ｍｎ］：０．２５％、［Ｐ］：０．０２％）２ｔを装入した後、スクラップ２００ｋｇおよび生石灰１８．５ｋｇを添加した後、珪石４．４ｋｇ、橄欖岩(ＳｉＯ2：約４２％、ＭｇＯ：約４２％)１７ｋｇを上置添加した。その後、上吹ランス（ノズル内径１３ｍｍ、単孔、ストレート形状のノズル）からＯ2ガスとＣａＣＯ3粉４２ｋｇを溶銑に吹き付けた。上吹きＯ2ガス流量は５．２Ｎｍ3／ｍｉｎで一定とし、Ａ／Ｓの値を１×１０-3、ＣａＣＯ3粉の吹き付け速度を３ｋｇ／ｍｉｎ（ＣａＣＯ3／Ｏ＝０．４１）とした。また、ＣａＣＯ3粉は、最大粒径１ｍｍであり、粒径分布は１μｍ未満の比率が２０％、且つ、５００μｍ超が５％のものを用いた。
【００８８】
吹錬時間は約２１分であり、ＣａＣＯ3粉の上吹きは、吹錬開始後４．５分から１８．５分まで実施した。底吹きノズルからはＡｒガスを０．５Ｎｍ3／ｍｉｎの流量で溶鋼中に吹き込んだ。排気ガス集塵機に設置したサンプラーにより、全吹錬期間における発生ダストを採取した。終点［Ｃ］含有率は約０．０４％であり、終点温度は１６４５℃と低かった。この温度低下は、ＣａＯよりもＣａＣＯ3の方が冷却能が高いことなどによるものであり、これによる熱源不足が問題である。但し、ダスト発生量指数ＤＩは０．６と低かった。
【００８９】
（実施例１）
試験転炉（炉内径１ｍの円筒型炉）に約１３００℃の脱燐銑（［Ｃ］：４．１％、［Ｓｉ］＜０．０５％、［Ｍｎ］：０．２５％、［Ｐ］：０．０２％）２ｔを装入した後、スクラップ２００ｋｇおよび生石灰０〜４２ｋｇを添加した後、珪石４．４ｋｇ、橄欖岩(ＳｉＯ2：約４２％、ＭｇＯ：約４２％)１７ｋｇを上置添加した。その後、上吹ランス（(1)ノズル内径１３ｍｍ、単孔、ストレート形状のノズル、または(2)ノズル内径６．６ｍｍ、４孔、ノズル傾斜角１５度、ストレート形状のノズルのいずれかを使用）からＯ2ガスおよび生石灰粉（転炉吹錬で通常使用されている塊生石灰と同程度の焼成度のＣａＣＯ3含有率が２０％以下の生石灰粉）０〜４２ｋｇを溶銑に吹き付けた。
【００９０】
上吹きＯ2ガス流量は５．２Ｎｍ3／ｍｉｎで一定とし、ランス高さを変更することにより、Ａ／Ｓの値を適宜変更し、また、ＣａＯ粉の上吹き速度（ｋｇ／ｍｉｎ）、ＣａＯ粉の上吹き開始時期、および最大径２ｍｍのＣａＯ粉の粒径分布（１μｍ未満の比率および５００μｍ超の比率）を適宜変更した。各試験における吹錬時間は約２１分であった。底吹きノズルからはＡｒガスを０．５Ｎｍ3／ｍｉｎの流量で溶鋼中に吹き込んだ。排気ガス集塵機に設置したサンプラーを使用して、全吹錬期間におけるダストを採取した。試験結果を前記表１に試験番号１〜２５として示した。
【００９１】
（実施例２）
実施例１と同一条件で試験転炉に脱燐銑２ｔを装入した後、スクラップを添加し、珪石４．４ｋｇおよび橄欖岩（実施例１で使用したものと同一物）で１７ｋｇを上置添加した。その後、上吹きランス（ノズル内径１３ｍｍ、単孔、ストレート形状のノズル）からＯ2ガスを吹き付け、吹錬開始後５分から１９分までは、Ｏ2ガスおよび生石灰粉（実施例１で用いた生石灰粉と同一物）４２ｋｇを溶銑に吹き付け、吹錬開始後１９分以降は、Ｏ2ガスのみを吹き付けた。
【００９２】
上吹きＯ2ガス流量は５．２Ｎｍ3／ｍｉｎで一定とし、Ａ／Ｓの値を１×１０-3、ＣａＯ粉の上吹き速度を３ｋｇ／ｍｉｎ（ＣａＯ／Ｏ＝０．４１）とした。なお、ＣａＯ粉は、最大粒径が２ｍｍであり、１μｍ未満の比率が２０％、且つ、５００μｍ超の比率が１０％の粒径分布のものを用いた。吹錬時間は約２１分であった。底吹ノズルからはＡｒガスを０．５Ｎｍ3／ｍｉｎの流量で溶鋼中に吹き込んだ。
【００９３】
排気ガス集塵機に設置したサンプラーにより、全吹錬期間におけるダストを採取した。終点［Ｃ］含有率は約０．０４％、終点温度は１６７３℃となり、塊生石灰を添加する通常の転炉吹錬の場合と同程度の脱炭および昇温結果が得られた。このように、熱源不足を生じることなく、しかも、ダスト発生量指数ＤＩは０．６と低い値が達成された。
【００９４】
（実施例３）
実施例１で使用したのと同じ試験転炉に約１２００℃の脱燐銑（［Ｃ］：４．５％、［Ｓｉ］：０．２％、［Ｍｎ］：０．３０％、［Ｐ］：０．１０％）２ｔを装入した後、スクラップ２００ｋｇを添加し、橄欖岩（実施例１で使用したものと同一物）１７ｋｇを上置添加した。その後、上吹きランス（ノズル内径１３ｍｍ、単孔、ストレート形状のノズル）からＯ2ガスを吹き付け、吹錬開始後５分から１９分までは、Ｏ2ガスおよび生石灰粉（実施例１で使用した生石灰分と同一物）４２ｋｇを溶銑に吹き付け、１９分以降は、Ｏ2ガスのみを吹き付けた。
【００９５】
上吹きＯ2ガス流量は５．２Ｎｍ3／ｍｉｎで一定とし、Ａ／Ｓの値を１×１０-3、ＣａＯ粉の上吹き速度を３ｋｇ／ｍｉｎ（ＣａＯ／Ｏ＝０．４１）とした。ＣａＯ粉は、最大粒径が２ｍｍであって、１μｍ未満の比率が２０％、且つ、５００μｍ超の比率が１０％の粒径分布のものを使用した。吹錬時間は約２３分であった。底吹ノズルからはＡｒガスを０．５Ｎｍ3／ｍｉｎの流量で溶鋼中に吹き込んだ。
【００９６】
排気ガス集塵機に設置したサンプラーにより、全吹錬期間中におけるダストを採取した。ダスト発生量指数ＤＩは０．６であり、良好なダスト低減効果が得られた。
【００９７】
（実施例４）
実施例１と同一条件で試験転炉に脱燐銑２ｔを装入した後、スクラップ２００ｋｇを添加後、塊生石灰４２ｋｇおよび珪石１１．５ｋｇを上置添加した。その後、上吹きランス（ノズル内径１３ｍｍ、単孔、ストレート形状のノズル）からＯ2ガスを吹き付け、吹錬開始後１０分から２０分までは、Ｏ2ガスおよびＭｇＯ粉７．５ｋｇを溶銑に吹き付け、２０分以降は、Ｏ2ガスのみを吹き付けた。
【００９８】
上吹きＯ2ガス流量は５．２Ｎｍ3／ｍｉｎで一定とし、Ａ／Ｓの値を１×１０-3、ＭｇＯ粉の上吹き速度を０．７５ｋｇ／ｍｉｎ（ＭｇＯ／Ｏ＝０．１）とした。ＭｇＯ粉は、最大粒径が１ｍｍであって、１μｍ未満の比率が２０％、且つ、５００μｍ超の比率が２％の粒径分布のものを用いた。吹錬時間は約２１分であった。底吹ノズルからはＡｒガスを０．５Ｎｍ3／ｍｉｎの流量にて溶鋼中に吹き込んだ。
【００９９】
排気ガス集塵機に設置したサンプラーを使用して、全吹錬期間中のダストを採取した。終点［Ｃ］含有率は約０．０４％、終点温度は１６７４℃となり、塊生石灰を添加する通常の転炉吹錬の場合と同程度の脱炭および昇温効果が得られた。上述のとおり、熱源不足を生じることなく、しかもダスト発生量指数ＤＩも０．８と低い値が得られた。
【産業上の利用可能性】
【０１００】
本発明によれば、上底吹き機能を有する転炉を用いた脱炭吹錬において、鉄浴面に上吹き酸素とともにＣａＣＯ3含有率が２０質量％以下の生石灰粉を吹き付けることにより、または、ＭｇＯもしくは／およびＭｇＣＯ3粉を吹き付けることにより、熱源不足を生じることなく、転炉精錬におけるダストの発生量を大幅に低減できる。したがって、本発明の方法は、増産を要求される製鋼分野において、ダストロスを低減し、且つ、スクラップの多配合による生産量増加を可能とする転炉精錬方法として広範に適用できる。
【図面の簡単な説明】
【０１０１】
【図１】生石灰粉吹き付け速度と酸素吹き付け速度との比（ＣａＯ／Ｏ）の値とダスト発生量指数（ＤＩ）との関係を示す図である。
【図２】生石灰粉の吹き付け開始時期とダスト発生量指数（ＤＩ）との関係を示す図である。
【図３】生石灰粉の粒径分布とダスト発生量との関係を示す図である。
【図４】火点面積の算出方法を説明するための図である。
【図５】火点面積と溶鉄浴表面積との比（Ａ／Ｓ）の値とダスト発生量指数（ＤＩ）との関係を示す図である。
【図１】
2006342370.tif 000004
【図２】
2006342370.tif 000005
【図３】
2006342370.tif 000006
【図４】
2006342370.tif 000007
【図５】
2006342370.tif 000008